(57)【要約】【課題】  耐ピンホール性、柔軟性、耐衝撃性、色調性に優るポリエステル組成物およびシートを提供すること。【解決手段】  構成成分として芳香族ジカルボン酸成分、炭素数２〜４のアルキレングリコール成分、ダイマー酸成分を含むポリエステル組成物であって、ダイマー酸をポリエステル組成物に対して１０〜５０重量％含有し、ポリエステル組成物のＬ値が８０以上、ａ値が−２以下、ガラス転移点１０℃以下、固有粘度０．６〜１．０、であるポリエステル組成物とする。【選択図】  なし【特許請求の範囲】
【請求項１】
構成成分として芳香族ジカルボン酸成分、炭素数２〜４のアルキレングリコール成分、およびダイマー酸成分を含むポリエステル組成物であって、ダイマー酸をポリエステル組成物に対して１０〜５０重量％含有し、ポリエステル組成物のＬ値が８０以上、ａ値が−２以下、ガラス転移点１０℃以下、固有粘度０．６〜１．０、であるポリエステル組成物。
【請求項２】
ダイマー酸がヨウ素価３０ｇ／１００ｇ以下、ガードナー色差計の値が１．０以下、粘度５０００ｍＰａ・ｓ以下である請求項１のポリエステル組成物。
【請求項３】
水素添加をしていないダイマー酸を含有する請求項１または２に記載のポリエステル組成物。
【請求項４】
芳香族ジカルボン酸成分がテレフタル酸であり、炭素数２〜４のアルキレングリコール成分がエチレングリコール、１，３−プロパンジオールおよび１，４−ブタンジオールからなる群から選ばれる少なくとも１種である、請求項１〜３のいずれか１項に記載のポリエステステル組成物。
【請求項５】
請求項１または２に記載のポリエステル組成物を含むポリエステルシート。
【発明の詳細な説明】
【技術分野】
【０００１】
本発明は柔軟性ポリエステル組成物、およびポリエステルシートに関するものである。特に、耐ピンホール特性、耐熱性、耐衝撃性、色調に優れる成形物を容易に形成し得るポリエステル組成物、およびポリエステルシートに関する。
【背景技術】
【０００２】
ポリエステルは優れた物理的、化学的特性を有しており、フィルム、繊維、シートなどに広く使用されている。特に、ポリエステルフィルムは耐熱性、耐溶剤性、機械的特性において優れた性質を有するために、磁気記録材料、各種写真材料、包装材料、電気絶縁材料、一般工業材料等、多くの用途に用いられている。
【０００３】
しかしながら、低温や常温での柔軟性、耐衝撃性に欠けており、用途拡大に限界があった。このような欠点を改善するために、ポリエステルにソフトセグメントを共重合する方法が考えられている。
【０００４】
例えば、特許文献１には、テレフタル酸、脂肪族ジカルボン酸、１，４−ブタンジオール、エチレングリコールを共重合したポリエステル組成物について記載されているが（段落［００８０］）、エチレングリコール、１，４−ブタンジオールを同時に仕込んでいるため飛散率が変動し、目的の組成物が得られず、不良品となるケースがある。また、二種のポリマーを二軸押出機にて混練する方法も例示されているが（段落［００８４］）、押出温度が２６０℃と高温であるため着色しやすく、特に相溶化剤としてオキサゾリンを使用した場合、エステルアミド結合により着色する可能性がある。さらに、相溶化剤を重縮合反応前に共重合ポリエステルに添加する方法が挙げられているが、オキサゾリンの場合は重縮合反応中に反応し、混練時には一部活性を失っている可能性があり、有機酸の場合は共重合ポリエステル中のリン化合物によって一部失活している可能性があり、効率的でない。
【０００５】
特許文献２にはダイマージオールを全グリコール成分に対し、５〜５０モル％含有させた共重合ポリエステルについて記載されているが（請求項１、段落［０００５］、［０００８］、［０００９］）、酸成分として柔軟成分を含有させる処方に比べ、柔軟化の効率が悪く、ダイマージオールがダイマー酸を原料にして製造されていることからコスト面においても不利である。
【０００６】
特許文献３にはダイマー酸を５〜５０ｍｏｌ％共重合したポリブチレンテレフタレートについて記載されている。しかし、具体例としてユニケマ・インターナショナル社の“ＰＲＩＰＯＬ”およびそのエステル形成性誘導体が挙げられているが（段落［００２０］）、これらの製品は脂環族、芳香族の化合物が多く含まれているため、得られるポリマーは赤味を帯びる。
【特許文献１】特開２００４−３５９９４５号公報
【特許文献２】特開平６−１２８３６３号公報
【特許文献３】特開平５−１１３３号公報
【発明の開示】
【発明が解決しようとする課題】
【０００７】
本発明の目的は、これら従来技術の欠点を解消せしめ、耐ピンホール性、柔軟性、耐衝撃性、色調に優れたポリエステル組成物、その製造方法、およびポリエステルシートを提供することにある。
【課題を解決するための手段】
【０００８】
上記目的を達成するための本発明は、構成成分として芳香族ジカルボン酸成分、炭素数２〜４のアルキレングリコール成分、およびダイマー酸成分を含むポリエステル組成物であって、ダイマー酸をポリエステル組成物に対して１０〜５０重量％含有し、ポリエステル組成物のＬ値が８０以上、ａ値が−２以下、ガラス転移点１０℃以下、固有粘度０．６〜１．０、であるポリエステル組成物により達成される。
【発明の効果】
【０００９】
本発明によれば、耐ピンホール性、柔軟性、耐衝撃性、色調に優れ、包装材料、壁紙などの建材用途、鋼板貼り合わせ用途、保護フィルムやキャリアテープなどの工程フィルム用途、ワッペンなどのアパレル用途、シーリング材などに適し、特に少量多品種の製品を製造するのに好適なポリエステル組成物の製造方法を提供することができる。
【発明を実施するための最良の形態】
【００１０】
本発明のポリエステル組成物は、構成成分として芳香族ジカルボン酸成分、炭素数２〜４のアルキレングリコール成分、およびダイマー酸成分を含むポリエステル組成物であって、ダイマー酸をポリエステル組成物に対して１０〜５０重量％含有し、ポリエステル組成物のＬ値が８０以上、ａ値が−２以下、ガラス転移点１０℃以下、固有粘度０．６〜１．０、である。
【００１１】
本発明のポリエステルとは芳香族ジカルボン酸、炭素数２〜４のアルキレングリコール成分、およびダイマー酸を含んでなる。
【００１２】
本発明の芳香族ジカルボン酸とは、テレフタル酸、イソフタル酸、５−スルホイソフタル酸ナトリウム、２，６−ナフタレンジカルボン酸などのジカルボン酸成分、及びそのエステル形成性誘導体を挙げることができ、押出成形性、柔軟性の点からテレフタル酸であることが好ましい。
【００１３】
炭素数２〜４のアルキレングリコール成分としては、エチレングリコール、１，３プロピレングリコール、１，４ブタンジオールなどを挙げることができ、結晶性の点から分岐鎖を持たない、直鎖状のアルキレングリコールであることが好ましい。
【００１４】
本発明におけるダイマー酸とは、炭素数１６以上の不飽和脂肪族カルボン酸の二量体をいう。このダイマー酸は、例えば、大豆油や菜種油、牛脂、トール油などの非石油原料から抽出された炭素数１６以上の不飽和カルボン酸（例えば、リノール酸やオレイン酸を主成分とする不飽和脂肪族カルボン酸）の混合物を粘土触媒を用い、二量体化して得ることができる。このような製法を用いてダイマー酸を得る場合には、不純物として、過剰に反応した三量体、未反応物である不飽和脂肪族カルボン酸が生成し、更に芳香環、脂肪環を有するダイマー酸と鎖状の環状構造を持たないダイマー酸の混合物となるのが通常である。未反応の不飽和脂肪酸、三量体、芳香環および脂肪環を有するダイマー酸は、ポリエステル組成物中には含まれないことが望ましいが、ダイマー酸の製造方法によっては上記したように不可避的に含まれてしまう。この場合、不飽和脂肪族カルボン酸、二量体、三量体の合計量を１００重量％としたとき、不飽和脂肪族カルボン酸として１重量％未満、三量体として１０重量％未満であることが好ましく、より好ましくは、三量体として５重量％未満であることが望ましい。不飽和脂肪族カルボン酸が１重量％以上含まれる場合、成形品の機械物性が低下したり、成形後にブリードアウトによる物性変化、白化が起こる可能性がある。また、三量体の含有量が１０重量％以上の場合、ゲル化により、リサイクル時に著しく異物が発生することがある。
【００１５】
芳香環及び脂肪環を有するダイマー酸の生成量を抑制するためには原料の選択と、不飽和脂肪酸を十分に精製することで可能であるが、その程度は目的、用途に応じて適宜決定できる。
【００１６】
ダイマー酸は種々の方法で製造可能であり、例えば上記した製法を用いることができるが、その際の具体的な条件としては、例えば、２３０〜２５０℃の範囲で粘土触媒、助触媒としてのリチウム塩の存在下で１〜３時間反応を行った後、リン酸水溶液を加えて触媒をリン酸塩とし、濾過によりリン酸金属塩を除去、回転薄膜式蒸留によって不飽和脂肪族カルボン酸を分離することによって製造することができる。
【００１７】
ダイマー酸の色調は、ガードナー色差計での値で、１．０以下であることが好ましい。ガードナー色差計で１．０を超えるとポリエステル組成物のｂ値（黄味）が高くなり、外観が損なわれる可能性がある。ガードナー色差計で１．０以下のダイマー酸を得るには上記した様に原料を選択したり、不飽和脂肪酸を精製することで可能であるが、更に低くしたい場合には、合成時の反応を緩やかに行ったり（反応温度を下げ時間をかける）、蒸留条件を厳しくすることで得ることができる。
【００１８】
ダイマー酸のヨウ素価は３０ｇ／１００ｇ以下であることが好ましく、さらには１５ｇ／１００ｇであることが好ましい。ヨウ素価が３０ｇ／１００を超えると、ポリエステル組成物のｂ値が高くなったり、耐熱性が低下することがある。
【００１９】
また、ダイマー酸の粘度としては５０００ｍＰａ・ｓ以下であることが好ましい。
ダイマー酸の粘度は、三量体の含有量、鎖状脂肪族化合物の含有量に依存しており、粘度が低いほど三量体の含有量が少なく、鎖状脂肪族化合物の含有量が多いことを示す。この場合、鎖状脂肪族化合物とは環状の構造を持たないダイマー酸に相当する。
【００２０】
上記したダイマー酸は、水素添加していても構わないが、水素添加時には重金属である錫化合物を触媒として使用することが多いため、包装用など食品安全性を要求される用途においては水素添加をしていない（非水添である）ことが好ましい。
【００２１】
ダイマー酸の含有量はポリエステル組成物に対して１０〜５０重量％であることが必要であるが、１０〜４０重量％であることが耐熱性の点からは好ましい。ダイマー酸の含有量が１０重量％未満である場合、十分な柔軟性が得られない可能性があり、５０重量％を超えると、十分な機械強度が得られず、工程通過性が低下する可能性がある。
【００２２】
ポリエステル組成物のガラス転移点は１０℃以下であることが柔軟性の点から必要であり、さらには−４０〜０℃であることが好ましい。特に−３０〜０℃とすると、室温で使用する場合に良好な柔軟性を示し、且つ成形加工性が良好となる。ガラス転移点が１０℃を超えると十分な柔軟性が得られない。
【００２３】
ポリエステル組成物の固有粘度は０．６〜１．０であることが必要であり、さらには０．７〜０．９とすると他のポリエステルとの相溶性が良好となるため、好ましい。０．６未満では重合度が十分でないため、十分な機械強度、柔軟性、耐熱性が得られず、１．０を超えると、溶融粘度が高すぎて押出製膜時に厚みムラが発生するため、好ましくない。
【００２４】
上記した本発明のポリエステル組成物は、色調がＬ値８０以上、ａ値−２以下であることが必要である。Ｌ値が８０未満である場合、フィルムに成形した際の色調が低下し、また他のポリエステルと混合して使用する際には混合比が制限されることがある。より好ましい範囲としては９０以上である。ａ値としては−２以下であることが必要であり、さらには−１０〜−３であることが好ましい。−２を超えるとポリマーの赤味が目立ち、ダイマー酸の黄味との相乗効果で外観が暗い黄味を帯び、成形品の外観が損なわれるため好ましくない。
【００２５】
本発明のポリエステル組成物は通常のダイスから押出し、チップ化して用いても構わないが、直接未延伸シートとしてもよい。この際、キャスティングドラム上に、溶融した本発明のポリエステル組成物を押し出し、冷却固化したり、必要に応じて延伸や各種の熱処理を行ってポリエステルシートに成形することができる。このようにして得られたポリエステルシートは、各種の包装材料、壁紙などの建材用途、鋼板貼り合わせ用途、保護フィルムやキャリアテープなどの工程フィルム用途などに好適である。
【実施例】
【００２６】
以下本発明を実施例により、さらに詳細に説明する。なお、実施例中の特性は次のようにして測定した。
【００２７】
（Ａ．固有粘度）
ｏ−クロロフェノール溶媒を用い、２５℃で測定した。
【００２８】
（Ｂ．熱特性の分析）
パーキンエルマー社製  ＤＳＣ７型を用いて、以下の条件でガラス転移点、結  晶融解温度、降温結晶化温度の分析を行った。
【００２９】
雰囲気  ：窒素（３０ｍｌ／ｍｉｎ）
温度校正：高純度インジウム（Ｔｍ＝１５６．６１℃）
昇温速度：１０℃／ｍｉｎ
降温速度：１０℃／ｍｉｎ
試料量  ：１０ｍｇ
試料容器：アルミニウム製標準型容器
前熱処理：３００℃で５ｍｉｎ
（Ｃ．ポリエステル組成物の色調）
スガ試験機（株）製カラーマシンＳＭ−Ｔを用いて測定した。
【００３０】
（Ｄ．ダイマー酸の分析）
高速液体クロマトグラフィーにより分析し、各成分のピーク面積より組成比を求めた。
【００３１】
測定条件は既知の方法で実施することができるが、以下に一例を示す。
【００３２】
カラム    ：Ｉｎｔｅｒｓｔｉｌ  ＯＤＳ−３  ２．０ｍｍφ×２５０ｍｍ
移動相    ：Ｈ３ＰＯ４水溶液／メタノール＝８０／２０−（２０ｍｉｎ）
２０／８０−（４０ｍｉｎ）
流速      ：０．４ｍＬ／ｍｉｎ
カラム温度：４５℃
検出器    ：フォトダイオードアレイ（２００〜４００ｎｍ）
クロマトグラムは２１５１２を使用
（Ｅ．ヨウ素価の測定）
ウィス法によりダイマー酸のヨウ素価を測定した。
【００３３】
（Ｆ．）ガードナー色数
ＪＩＳ  Ｋ００７１−３  化学製品の色試験方法  第２部  ガードナー色数に記載の方法に従って測定を行った。
【００３４】
なお、実施例中の１．０未満とは、ガードナー色数の測定下限１．０に達しておらず、測定できなかったことを示す。
【００３５】
（Ｇ．ポリエステルの組成分析）
ポリエステルをアルカリにより加水分解し、各成分をガスクロマトグラフィーあるいは高速液体クロマトグラフィーにより分析し、各成分のピーク面積より組成比を求めた。
【００３６】
ダイマー酸の定量は高速液体クロマトグラフィーによる分析することができ、  本実施例においては、上記Ｄの条件で行った。
【００３７】
その他のカルボン酸成分は、１ｍｏｌ／Ｌの濃度のナトリウムメチラート、及び酢酸メチルを加えて環流加熱で２時間処理した後、高速液体クロマトグラフィーにて測定を行った。測定条件は既知の方法で分析することができる。例えば以下に一例を示す。
【００３８】
装置：島津ＬＣ−１０Ａ
カラム：ＹＭＣ−Ｐａｃｋ  ＯＤＳ−Ａ  １５０×４．６ｍｍ  Ｓ−５μｍ
１２０Ａ
カラム温度：４０℃
流量：１．２ｍｌ／ｍｉｎ
検出器：ＵＶ  ２４０ｎｍ
グリコール成分の定量はガスクロマトグラフィーを用いて既知の方法で分析することができる。例えば以下に一例を示す。
【００３９】
装置  ：島津９Ａ（島津製作所製）
カラム：ＳＵＰＥＬＣＯＷＡＸ−１０  キャピラリーカラム３０ｍ
カラム温度：１４０℃〜２５０℃（昇温速度５℃／ｍｉｎ）
流量  ：窒素  ２５ｍｌ／ｍｉｎ
検出器：ＦＩＤ
その他のカルボン酸成分は高速液体クロマトグラフィーにて測定を行った。
【００４０】
（参考例１）
牛脂オレイン酸１０００ｇを、触媒として３．０重量％のモンモリロナイトクレーを使用し、オートクレーブ中、攪拌しながら５ｋｇ／ｃｍ２の水蒸気圧、２３０℃で２分間、二量化した。
【００４１】
１６０℃まで冷却した後、生成物を０．２５重量％の７５％リン酸水溶液で一時間処理した。その後、減圧を取り去り、生成物を冷却し濾過した。
【００４２】
生成物を１００Ｔｏｒｒ、１５０℃で乾燥し、その後、回転式薄膜蒸留装置を用い、０．１Ｔｏｒｒ、２００℃で蒸留して未反応の脂肪酸を除去し、更に０．００１Ｔｏｒｒ、２４０℃として三量体を除去し、ダイマー酸Ａを得た。
【００４３】
（参考例２）
原料を植物性オレイン酸に変更し、蒸留操作を２回実施する以外は参考例１と同様にしてダイマー酸Ｂを得た。
【００４４】
実施例１
テレフタル酸ジメチル５５．９重量部、１，４−ブタンジオール４６．７量部、テトラブチルチタネート０．０４重量部、“ＩＲＧＡＮＯＸ１０１０ＦＰ”０．０１６重量部を仕込み、１５０℃から２１０℃まで昇温しながら常法に従いエステル交換反応せしめた後、トリメチルリン酸０．０４２重量部を添加し、その１０分後にテトラブチルチタネートを０．０５５重量部、“ＩＲＧＡＮＯＸ１０１０ＦＰ”０．０２２重量部、あらかじめ５０℃に加熱したダイマー酸Ａ３３．４重量部／１，４−ブタンジオール９．６重量部混合スラリーを添加した。缶内温度が２１０℃に復帰後、３０分間攪拌してから重縮合反応釜へ移行し、常法に従って重縮合反応を行った。最終的には２４０℃、１Ｔｏｒｒ以下で重縮合反応を行い、ポリエステル組成物を得た。
【００４５】
該ポリエステル組成物８０重量部、ポリエチレンテレフタレート２０重量部を二軸押出機にギヤポンプ、Ｔダイを設置してシート化したところ、濁りのないポリエステルシートが得られ、ポリエチレンテレフタレートとの相溶性が良好であることを確認した。
【００４６】
実施例２〜３
ダイマー酸Ａの含有量、固有粘度を変更する以外は実施例１と同様にしてポリエステル組成物を得た。
【００４７】
実施例１と同様にシート化し、ポリエチレンテレフタレートとの相溶性は良好であることを確認した。
【００４８】
実施例４
グリコール成分をエチレングリコールと１，４ブタンジオールの二種類とし、モル比を３５：６５とする以外は実施例１と同様にしてポリエステル組成物を得た。
【００４９】
実施例１と同様にシート化したところ、ポリマー供給部に融着するトラブルはあったが、ポリエチレンテレフタレートとの相溶性は良好であった。
【００５０】
実施例５
グリコール成分を１，３プロパンジオールに変更する以外は実施例１と同様にしてポリエステル組成物を得た。
【００５１】
実施例１と同様にシート化したところ、キャスティングドラムに粘着するトラブルが発生したが、ポリエステルテレフタレートとの相溶性は良好であった。
【００５２】
実施例６
テレフタル酸ジメチル４５．５重量部、１，４−ブタンジオール４２．２量部、テトラブチルチタネート０．０２重量部、“ＩＲＧＡＮＯＸ１０１０ＦＰ”０．００８重量部を仕込み、１５０℃から２１０℃まで昇温しながら常法に従いエステル交換反応せしめた後、リン酸０．０１重量部を添加し、その１０分後にテトラブチルチタネートを０．０７５重量部、“ＩＲＧＡＮＯＸ１０１０ＦＰ”０．０３０重量部、あらかじめ５０℃に加熱したダイマー酸Ａ４４．２重量部／１，４−ブタンジオール１４．１重量部混合スラリーを添加した。缶内温度が２１０℃に復帰後、３０分間攪拌してから重縮合反応釜へ移行し、常法に従って重縮合反応を行った。最終的には２４０℃、１Ｔｏｒｒ以下で重縮合反応を行い、ポリエステル組成物を得た。
該ポリエステル組成物８０重量部、ポリエチレンテレフタレートイソフタレート（イソフタル酸１５ｍｏｌ％共重合）２０重量部を二軸押出機にギヤポンプ、Ｔダイを設置してシート化したところ、濁りのないポリエステルシートが得られ、ポリエチレンテレフタレートとの相溶性が良好であることを確認した。
【００５３】
実施例７
ダイマー酸Ａの代わりにダイマー酸Ｂを使用しする以外は実施例１と同様にしてポリエステル組成物を得た。
【００５４】
比較例１
ダイマー酸を“ＰＲＩＰＯＬ１０２５”（ユニケマ社製）ダイマー酸に変更する以外は実施例１と同様にしてポリエステル組成物を得た。
【００５５】
比較例２
ダイマー酸を“ＰＲＩＰＯＬ１０１３”（ユニケマ社製）ダイマー酸に変更する以外は実施例１と同様にしてポリエステル組成物を得た。
【００５６】
【表１】
2007186677.tif 000002
【００５７】
【表２】
2007186677.tif 000003
【００５８】
【表３】
2007186677.tif 000004
【００５９】
【表４】
2007186677.tif 000005